(57)【特許請求の範囲】
【請求項１】
支持体および該支持体上の感光層を有する電子写真感光体において、
前記感光層が、電荷発生物質を含む電荷発生層および電荷輸送物質を含む電荷輸送層をこの順に有し、
前記電荷輸送層が、
（α）下記式（Ａ）で示される構造単位を有するポリカーボネート樹脂、および、下記式（Ｂ）で示される構造単位を有するポリエステル樹脂からなる群より選択される少なくとも１種と、
（β）電荷輸送物質と、
（γ）メトキシベンゼンと、
（δ）メトキシシクロヘキサン、メチルヘキサノール、および、置換基としてメチル基もしくはエチル基を有するメトキシベンゼンからなる群より選択される少なくとも１種の化合物と、
を含有し、
前記（δ）の含有量Ｗδが、前記電荷輸送層の全質量に対して０．００１質量％以上１質量％以下である
ことを特徴とする電子写真感光体。
【化１】
0006681229.tif 000022
（式（Ａ）および（Ｂ）中、Ｒ１１〜Ｒ１４およびＲ２１〜Ｒ２４は、それぞれ独立に、水素原子、メチル基、または、エチル基を示す。Ｘ１およびＸ２は、それぞれ独立に、単結合、または、２価の炭化水素基を示す。Ｙ１は、フェニレン基、または、ジフェニレンエーテル基を示す。）
【請求項２】
前記置換基としてメチル基もしくはエチル基を有するメトキシベンゼンが、メトキシトルエンである請求項１に記載の電子写真感光体。
【請求項３】
前記（γ）の含有量Ｗγが、前記電荷輸送層の全質量に対して０．００１質量％以上２質量％以下である請求項１または２に記載の電子写真感光体。
【請求項４】
前記（γ）の含有量Ｗγが、前記電荷輸送層の全質量に対して０．００１質量％以上１質量％以下であり、
前記（δ）の含有量Ｗδが、前記電荷輸送層の全質量に対して０．００１質量％以上０．５質量％以下であり、
前記（γ）の含有量Ｗγの前記（δ）の含有量Ｗδに対する比（Ｗγ／Ｗδ）が、０．５以上２００以下である
請求項１〜３のいずれか１項に記載の電子写真感光体。
【請求項５】
前記（β）が、下記式（Ｅ）で示される構造を有する化合物である請求項１〜４のいずれか１項に記載の電子写真感光体。
【化２】
0006681229.tif 000023
（式（Ｅ）中、Ｒ４１〜Ｒ４６およびＲ４１’〜Ｒ４５’は、それぞれ独立に、水素原子、メチル基、エチル基、置換もしくは無置換のアリール基、または、不飽和炭化水素基である。）
【請求項６】
請求項１〜５のいずれか１項に記載の電子写真感光体と、
前記電子写真感光体を帯電する帯電手段、前記電子写真感光体の表面に露光光を照射して前記電子写真感光体の表面に静電潜像を形成する露光手段、前記静電潜像をトナーによって現像して前記電子写真感光体の表面にトナー像を形成する現像手段、前記トナー像を前記電子写真感光体の表面から転写材に転写する転写手段、および、前記電子写真感光体の表面をクリーニングするクリーニング手段からなる群より選択される少なくとも１つの手段と、
を一体に支持し、電子写真装置本体に着脱自在であることを特徴とするプロセスカートリッジ。
【請求項７】
請求項１〜５のいずれか１項に記載の電子写真感光体、ならびに、
前記電子写真感光体を帯電する帯電手段、
前記電子写真感光体の表面に露光光を照射して前記電子写真感光体の表面に静電潜像を形成する露光手段、
前記静電潜像をトナーによって現像して前記電子写真感光体の表面にトナー像を形成する現像手段、および、
前記トナー像を前記電子写真感光体の表面から転写材に転写する転写手段、
を有することを特徴とする電子写真装置。
【発明の詳細な説明】
【技術分野】
【０００１】
本発明は、電子写真感光体、プロセスカートリッジおよび電子写真装置に関する。
【背景技術】
【０００２】
近年、電子写真装置のユーザーの多様化が進み、出力される画像には、従来のものよりも高画質および高安定性が求められている。それに伴って、電子写真装置に搭載される電子写真感光体についても、高画質および高安定性のさらなる向上が求められている。
【０００３】
画像形成の初期から長期にわたって良好な電子写真感光体の特性を得る技術として、特許文献１には、電荷輸送物質、バインダー樹脂、ジメトキシメタンおよび１３０℃以上の沸点を有する芳香族炭化水素溶媒を含有する塗布液の塗膜を乾燥させることによって、電荷輸送層を形成するという技術が記載されている。具体的には、特許文献１には、芳香族炭化水素溶媒としてアニソール（メトキシベンゼン）を用いる技術が記載されている。
【０００４】
また、特許文献２には、溶剤として芳香族エーテルを含有する電荷輸送層用組成物および電子写真感光体に関する技術が記載されている。
【先行技術文献】
【特許文献】
【０００５】
【特許文献１】特開２００２−５５４６６号公報
【特許文献２】特開平７−２６１４２２号公報
【発明の概要】
【発明が解決しようとする課題】
【０００６】
近年、電子写真装置の設置場所が世界各地に広がってきており、物流も世界各地に広がってきている。設置場所の温湿度の違いや、物流時の温湿度の変化によっても、電子写真感光体の特性の変化が生じにくくなるように、電子写真装置や電子写真感光体には、耐環境性（環境依存性の低さ）の向上が求められている。
【０００７】
しかしながら、特許文献１に記載されているように電子写真感光体を製造する際にメトキシベンゼンを用いた場合、高温高湿環境下で電子写真感光体を保管し、その後、常温環境で保管を行うと、電荷輸送物質の析出によると思われるクラックが生じる場合があった。
また、特許文献２に記載されているように電子写真感光体を製造する際に芳香族エーテルを用いた場合にも、上記同様の環境で保管を行うことで同様のクラックを生じる場合があった。
いずれの場合も、電子写真感光体を製造する際に用いたメトキシベンゼン（芳香族エーテル）が、電子写真感光体の電荷輸送層に存在することが原因であると考えられる。
【０００８】
本発明の目的は、メトキシベンゼンを含有する電荷輸送層のクラックおよびそれによる画像不良が抑制された電子写真感光体、ならびに、該電子写真感光体を有するプロセスカートリッジおよび電子写真装置を提供することにある。
【課題を解決するための手段】
【０００９】
本発明は、支持体および該支持体上の感光層を有する電子写真感光体において、前記感光層が、電荷発生物質を含む電荷発生層、および、電荷輸送物質を含む電荷輸送層をこの順に有し、前記電荷輸送層が、
（α）下記式（Ａ）で示される構造単位を有するポリカーボネート樹脂、および、下記式（Ｂ）で示される構造単位を有するポリエステル樹脂からなる群より選択される少なくとも１種と、
（β）電荷輸送物質と、
（γ）メトキシベンゼンと、
（δ）メトキシシクロヘキサン、メチルヘキサノール、および、置換基としてメチル基もしくはエチル基を有するメトキシベンゼンからなる群より選択される少なくとも１種の化合物と、
を含有し、前記（δ）の含有量Ｗδが、前記電荷輸送層の全質量に対して０．００１質量％以上１質量％以下であることを特徴とする電子写真感光体である。
【００１０】
【化１】
0006681229.tif 000002
（式（Ａ）および（Ｂ）中、Ｒ１１〜Ｒ１４およびＲ２１〜Ｒ２４は、それぞれ独立に、水素原子、メチル基、または、エチル基を示す。Ｘ１およびＸ２は、それぞれ独立に、単結合、または、２価の炭化水素基を示す。Ｙ１は、フェニレン基、または、ジフェニレンエーテル基を示す。）
【００１１】
また、本発明は、上記電子写真感光体と、前記電子写真感光体を帯電する帯電手段、前記電子写真感光体の表面に露光光を照射して前記電子写真感光体の表面に静電潜像を形成する露光手段、前記静電潜像をトナーによって現像して前記電子写真感光体の表面にトナー像を形成する現像手段、前記トナー像を前記電子写真感光体の表面から転写材に転写する転写手段、および、前記電子写真感光体の表面をクリーニングするクリーニング手段からなる群より選択される少なくとも１つの手段と、を一体に支持し、電子写真装置本体に着脱自在であることを特徴とするプロセスカートリッジである。
また、本発明は、上記電子写真感光体、ならびに、前記電子写真感光体を帯電する帯電手段、前記電子写真感光体の表面に露光光を照射して前記電子写真感光体の表面に静電潜像を形成する露光手段、前記静電潜像をトナーによって現像して前記電子写真感光体の表面にトナー像を形成する現像手段、および、前記トナー像を前記電子写真感光体の表面から転写材に転写する転写手段、を有することを特徴とする電子写真装置である。
【発明の効果】
【００１２】
本発明によれば、メトキシベンゼンを含有する電荷輸送層のクラックによる画像欠陥が抑制された電子写真感光体、ならびに、該電子写真感光体を有するプロセスカートリッジおよび電子写真装置を提供することができる。
【図面の簡単な説明】
【００１３】
【図１】本発明の電子写真感光体を有するプロセスカートリッジを備えた電子写真装置の構成例を示す概略図である。
【発明を実施するための形態】
【００１４】
本発明の電子写真感光体は、支持体および該支持体上の感光層を有する電子写真感光体において、前記感光層が、電荷発生物質を含む電荷発生層および電荷輸送物質を含む電荷輸送層をこの順に有し、前記電荷輸送層が、
（α）下記式（Ａ）で示される構造単位を有するポリカーボネート樹脂、および、下記式（Ｂ）で示される構造単位を有するポリエステル樹脂からなる群より選択される少なくとも一種と、
（β）電荷輸送物質と、
（γ）メトキシベンゼンと、
（δ）メトキシシクロヘキサン、メチルヘキサノール、および、置換基としてメチル基もしくはエチル基を有するメトキシベンゼンからなる群より選択される少なくとも１種の化合物と、
を含有し、前記（δ）の含有量Ｗδが、前記電荷輸送層の全質量に対して０．００１質量％以上１質量％以下であることを特徴とする。
【００１５】
【化２】
0006681229.tif 000003
（式（Ａ）および（Ｂ）中、Ｒ１１〜Ｒ１４およびＲ２１〜Ｒ２４は、それぞれ独立に、水素原子、メチル基、または、エチル基を示す。Ｘ１およびＸ２は、それぞれ独立に、単結合、または、２価の炭化水素基を示す。Ｙ１は、フェニレン基、または、ジフェニレンエーテル基を示す。）
【００１６】
以下、上記（α）を「樹脂α」とも表記し、上記（β）を「化合物β」とも表記し、上記（γ）を「化合物γ」とも表記し、上記（δ）を「化合物δ」とも表記する。
【００１７】
まず、本発明者らが推測している、効果の発現メカニズムについて述べる。
本発明の電子写真感光体は、電荷輸送層が、メトキシベンゼン（化合物γ）と、特定の量の、メトキシベンゼンと似た構造を有する化合物（化合物δ）と、を含有する。
本発明者らは、電荷輸送物質の析出によると推測される電荷輸送層のクラック、および、このクラック由来の画像欠陥を、電荷輸送層に化合物δを含有させることによって抑制できる理由を以下のように推測している。
【００１８】
高温高湿環境におかれた場合、分子の運動性が上がり、電荷輸送層中の電荷輸送物質およびメトキシベンゼンはお互いに安定な状態になるように動く。また、本発明者らの検討の結果から、電荷輸送物質とメトキシベンゼンとが共存すると、メトキシベンゼンを伴った電荷輸送物質のパッキング構造は、エネルギー的に極めて安定なものになると推測している。そのため、電荷輸送層に含有されるメトキシベンゼンの量がごくわずかであっても、高温高湿環境中で分子の運動性が上がる。そして、その後、常温で保管されることにより、高温高湿保管前よりも安定なパッキング構造で安定化することで、電荷輸送物質が結晶化すると推測される。これに対して、メトキシベンゼンと似た構造を有する化合物δは、メトキシベンゼンと電荷輸送物質との相互作用を効率的に阻害する働きを有していると考えられる。
【００１９】
本発明の電子写真感光体の電荷輸送層を構成する樹脂α、化合物β、化合物γおよび化合物δについて説明する。
【００２０】
〈樹脂αについて〉
樹脂αは、下記式（Ａ）で示される構造単位（繰り返し構造単位）を有するポリカーボネート樹脂、および、下記式（Ｂ）で示される構造単位（繰り返し構造単位）を有するポリエステル樹脂からなる群より選択される少なくとも１種の樹脂である。
【００２１】
【化３】
0006681229.tif 000004
【００２２】
上記式（Ａ）中、Ｒ１１〜Ｒ１４は、それぞれ独立に、水素原子、メチル基、または、エチル基を示す。好ましくは、Ｒ１１〜Ｒ１４は、それぞれ独立に、水素原子、または、メチル基である。
上記式（Ａ）中、Ｘ１は、単結合、または、２価の炭化水素基を示す。好ましくは、Ｘ１は、単結合、シクロヘキシリデン基、または、下記式（Ｃ）で示される構造を有する２価の基である。
上記式（Ｂ）中、Ｒ２１〜Ｒ２４は、それぞれ独立に、水素原子、メチル基、または、エチル基を示す。好ましくは、Ｒ２１〜Ｒ２４は、それぞれ独立に、水素原子、または、メチル基である。
上記式（Ｂ）中、Ｘ２は、単結合、または、２価の炭化水素基を示す。好ましくは、Ｘ２は、単結合、シクロヘキシリデン基、または、下記式（Ｃ）で示される構造を有する２価の基である。
上記式（Ｂ）中、Ｙ１は、フェニレン基、または、ジフェニレンエーテル基を示す。フェニレン基の中でも、好ましくは、ｍ−フェニレン基、または、ｐ−フェニレン基である。ジフェニレンエーテル基の中でも、好ましくは、２つのｐ−フェニレン基が酸素原子を介して結合してなる２価の基（４，４’−ジフェニレンエーテル基、または、ｐ，ｐ’−ジフェニレンエーテル基とも呼ばれる。）である。
【００２３】
【化４】
0006681229.tif 000005
【００２４】
上記式（Ｃ）中、Ｒ３１およびＲ３２は、それぞれ独立に、水素原子、メチル基、または、フェニル基を示す。
以下に、上記式（Ａ）で示される構造単位の具体例を示す。
【００２５】
【化５】
0006681229.tif 000006
【００２６】
これらの中でも、（Ａ−１）、（Ａ−２）、（Ａ−４）が好ましい。
上記式（Ａ）で示される構造単位を有するポリカーボネート樹脂は、上記式（Ａ）で示される構造単位の１種のみを有する単独重合体のポリカーボネート樹脂であってもよいし、２種以上を有する共重合体のポリカーボネート樹脂であってもよい。
【００２７】
以下に、上記式（Ｂ）で示される構造単位の具体例を示す。
【００２８】
【化６】
0006681229.tif 000007
【００２９】
これらの中でも、（Ｂ−１）、（Ｂ−２）、（Ｂ−３）、（Ｂ−６）、（Ｂ−７）、（Ｂ−８）が好ましい。
上記式（Ｂ）で示される構造単位を有するポリエステル樹脂は、上記式（Ｂ）で示される構造単位の１種のみを有する単独重合体のポリエステル樹脂であってもよいし、２種以上を有する共重合体のポリエステル樹脂であってもよい。
以下、上記式（Ａ）で示される構造単位を有するポリカーボネート樹脂を「ポリカーボネート樹脂Ａ」とも表記し、上記式（Ｂ）で示される構造単位を有するポリエステル樹脂を「ポリエステル樹脂Ｂ」とも表記する。
【００３０】
ポリカーボネート樹脂Ａは、例えば、公知のホスゲン法で合成することができ、また、ポリエステル樹脂Ｂは、例えば、公知のエステル交換法によって合成することができる。
【００３１】
ポリカーボネート樹脂Ａやポリエステル樹脂Ｂが共重合体である場合、その共重合形態は、ブロック共重合、ランダム共重合、交互共重合などいずれの形態の共重合体であってもよい。
【００３２】
ポリカーボネート樹脂Ａおよびポリエステル樹脂Ｂの重量平均分子量は、２００００以上３０００００以下であることが好ましく、５００００以上２５００００以下であることがより好ましい。
本発明における樹脂の重量平均分子量は、特開２００７−７９５５５号公報に記載の方法により測定されたポリスチレン換算の重量平均分子量である。
【００３３】
また、ポリカーボネート樹脂Ａおよびポリエステル樹脂Ｂは、上記式（Ａ）または上記式（Ｂ）で示される構造単位に加えて、シロキサン構造を含む構造単位を有する共重合体であってもよい。
以下に、シロキサン構造を含む構造単位の具体例を示す。
【００３４】
【化７】
0006681229.tif 000008
【００３５】
以下に、樹脂αの具体例を示す。
【００３６】
【表１】
0006681229.tif 000009
【００３７】
〈化合物βについて〉
化合物βは、電荷輸送物質である。電荷輸送物質は１種のみでもよいし、２種以上でもよい。電荷輸送物質としては、例えば、トリアリールアミン化合物、ヒドラゾン化合物、スチリル化合物、スチルベン化合物、エナミン化合物などが挙げられる。
【００３８】
本発明において、電荷輸送物質は、下記式（Ｅ）で示される部分構造を有する電荷輸送物質であることが好ましい。
【００３９】
【化８】
0006681229.tif 000010
【００４０】
上記式（Ｅ）中、Ｒ４１〜Ｒ４６およびＲ４１’〜Ｒ４５’は、それぞれ独立に、水素原子、メチル基、エチル基、置換もしくは無置換のアリール基、または、不飽和炭化水素基を示す。
上記不飽和炭化水素基としては、例えば、ブタジエンのような不飽和結合を有する置換基などの不飽和炭化水素基が挙げられる。
上記アリール基としては、例えば、フェニル基、ビフェニリル基、フルオレニル基などが挙げられる。上記アリール基が有してもよい置換基としては、例えば、置換もしくは無置換のアルキル基、置換もしくは無置換のアルケニル基、置換もしくは無置換のアミノ基などが挙げられる。
【００４１】
より好ましくは、下記構造式（Ｅ−１）〜（Ｅ−９）で示される化合物である。
本発明において、電荷輸送物質の分子量は、３０００以下であることが好ましい。
【００４２】
【化９】
0006681229.tif 000011
【００４３】
〈化合物δについて〉
化合物δは、メトキシシクロヘキサン、メチルヘキサノール、置換基を有するメトキシベンゼンからなる群より選択される少なくとも１種の化合物である。
本発明の電子写真感光体の電荷輸送層は、上記化合物δを含有する。
【００４４】
上記置換基を有するメトキシベンゼンとしては、下記式（Ｆ）で示される構造の化合物であることが好ましい。
【００４５】
【化１０】
0006681229.tif 000012
上記式（Ｆ）中、Ｒ５１〜Ｒ５５は、それぞれ独立に、水素原子、メチル基、または、エチル基を示す。ただし、Ｒ５１〜Ｒ５５のうち、少なくとも１つは、メチル基、または、エチル基である。
【００４６】
上記式（Ｆ）で示される化合物の中でも、電荷輸送物質の析出を効率的に抑制する観点から、メトキシベンゼンと構造が類似しているメトキシトルエンが好ましい。メトキシトルエンの中でも、Ｒ５１がメチル基で他が水素原子である２−メトキシトルエンや、Ｒ５３がメチル基で他が水素原子である４−メトキシトルエンがより好ましい。
【００４７】
〈化合物γの含有量Ｗγと化合物δの含有量Ｗδについて〉
化合物δの電荷輸送層中の含有量Ｗδを好適な範囲にすることにより、電荷輸送層のクラックを抑制する効果が得られる。含有量Ｗδは、電荷輸送層の全質量に対して０．００１質量％以上１質量％以下であり、多すぎても少なすぎても電荷輸送層のクラックを抑制する効果が得られない場合がある。
【００４８】
また、化合物γの含有量Ｗγは、電荷輸送層の全質量に対して０．００１質量％以上２質量％以下であることが好ましい。化合物γの含有量Ｗγおよび化合物δの含有量Ｗδは、より効果的にクラックを抑制するという観点および長時間放置における当接部材による変形を抑制する観点から、次の（ａ）、（ｂ）および（ｃ）を満たすことがより好ましい。
（ａ）化合物γの電荷輸送層中の含有量Ｗγが、０．００１質量％以上１質量％以下である。
（ｂ）化合物δの電荷輸送層中の含有量Ｗδが、０．００１質量％以上０．５質量％以下である。
（ｃ）化合物γの含有量Ｗγの化合物δの含有量Ｗδに対する比（Ｗγ／Ｗδ）が、０．５以上２００以下である。
より効果的に電荷輸送物質の析出を抑制するためには、化合物γおよび化合物δが、電荷輸送層により好ましい比率で存在することが好ましいと考えられる。
【００４９】
電荷輸送層中の化合物γの含有量Ｗγおよび化合物δの含有量Ｗδは、以下に示す測定方法により求めることができる。
本発明においては、四重極型ＧＣ／ＭＳシステムＴＲＡＣＥ  ＩＳＱ（サーモフィッシャーサイエンティフィック（株）製）を用いて測定した。
【００５０】
製造した電子写真感光体を５ｍｍ×４０ｍｍの試料片として切り出した。試料片をバイアル瓶に入れ、ヘッドスペースサンプラー（ＴｕｒｂｏＭａｔｒｉｘ  ＨＳ４０（Ｐｅｒｋｉｎ  Ｅｌｍｅｒ（株）））の設定をＯｖｅｎ  ２００℃、Ｌｏｏｐ  ２０５℃、ＴｒａｎｓｆｅｒＬｉｎｅ  ２０５℃に設定し、発生したガスをガスクロマトグラフィで測定した。試料片における電荷輸送層の質量は、測定後にバイアル瓶から取り出した試料片の質量と、当該取り出した試料片の電荷輸送層を剥がしたものとの差分から求められる。電荷輸送層を剥がした試料片とは、メチルエチルケトンに５分間浸漬して電荷輸送層を剥がした後、試料片を５０℃で５分乾燥させたものである。
【００５１】
本発明においては、上述の方法を用いて、電荷輸送層中の化合物γの含有量Ｗγ、および、化合物δの含有量Ｗδを測定した。
【００５２】
〈電子写真感光体の構成〉
次に、本発明の電子写真感光体の構成について説明する。
本発明の電子写真感光体は、支持体および該支持体上の感光層を有する電子写真感光体である。
【００５３】
本発明の電子写真感光体の感光層は、電荷発生物質を含む電荷発生層と電荷輸送物質を含む電荷輸送層とが積層された積層型感光層（機能分離型感光層）である。また、積層型感光層の中でも、支持体側から電荷発生層、電荷輸送層の順に積層した感光層（順層型感光層）である。電荷発生層を積層構成（複数層構成）としてもよいし、電荷輸送層を積層構成（複数層構成）としてもよい。
【００５４】
支持体としては、導電性を示すもの（導電性支持体）であることが好ましい。支持体の材質としては、例えば、鉄、銅、金、銀、アルミニウム、亜鉛、チタン、鉛、ニッケル、スズ、アンチモン、インジウム、クロム、アルミニウム合金、ステンレス鋼などの金属（合金）が挙げられる。
また、例えば、アルミニウム、アルミニウム合金、酸化インジウム−酸化スズ合金を用いて真空蒸着によって形成した被膜を有する金属製支持体やプラスチック製支持体を支持体として用いることもできる。
【００５５】
また、例えば、カーボンブラック、酸化スズ粒子、酸化チタン粒子、銀粒子などの導電性粒子をプラスチックや紙に含浸させた支持体や、導電性結着樹脂で形成された支持体を用いることもできる。
【００５６】
支持体の表面には、レーザー光の散乱による干渉縞の抑制を目的として、例えば、切削処理、粗面化処理、アルマイト処理を施してもよい。
【００５７】
支持体と、電荷発生層または後述の下引き層との間には、例えば、レーザー光の散乱による干渉縞の抑制や、支持体の傷の被覆を目的として、導電層を設けてもよい。
【００５８】
導電層は、カーボンブラック、導電性顔料、抵抗調節顔料を結着樹脂とともに溶剤に分散処理することによって得られる導電層用塗布液を塗布して塗膜を形成し、得られた塗膜を乾燥させることによって形成することができる。また、導電層用塗布液には、例えば、加熱、紫外線照射、放射線照射により硬化重合する化合物を含有させてもよい。
【００５９】
導電層に用いられる結着樹脂としては、例えば、アクリル樹脂、アリル樹脂、アルキッド樹脂、エチルセルロース樹脂、エチレン−アクリル酸コポリマー、エポキシ樹脂、カゼイン樹脂、シリコーン樹脂、ゼラチン樹脂、フェノール樹脂、ブチラール樹脂、ポリアクリレート樹脂、ポリアセタール樹脂、ポリアミドイミド樹脂、ポリアミド樹脂、ポリアリルエーテル樹脂、ポリイミド樹脂、ポリウレタン樹脂、ポリエステル樹脂、ポリカーボネート樹脂、ポリエチレン樹脂が挙げられる。
【００６０】
導電性顔料および抵抗調節顔料としては、例えば、アルミニウム、亜鉛、銅、クロム、ニッケル、銀、ステンレス鋼などの金属（合金）の粒子や、これらをプラスチックの粒子の表面に蒸着したものが挙げられる。また、酸化亜鉛、酸化チタン、酸化スズ、酸化アンチモン、酸化インジウム、酸化ビスマス、スズがドープされている酸化インジウム、アンチモンやタンタルがドープされている酸化スズなどの金属酸化物の粒子を用いることもできる。これらは、１種のみ用いてもよいし、２種以上を組み合わせて用いてもよい。
さらに、導電性顔料および抵抗調節顔料には、表面処理を施してもよい。表面処理剤としては、例えば、界面活性剤、シランカップリング剤、チタンカップリング剤などが挙げられる。
【００６１】
また、光散乱を目的として、導電層にシリコーン樹脂粒子やアクリル樹脂粒子などの粒子を含有させてもよい。
【００６２】
また、導電層にレベリング剤、分散剤、酸化防止剤、紫外線吸収剤、可塑剤、整流性材料などの添加剤を含有させてもよい。
【００６３】
導電層の膜厚は、０．２μｍ以上４０μｍ以下であることが好ましく、１μｍ以上３５μｍ以下であることがより好ましく、５μｍ以上３０μｍ以下であることがより好ましい。
【００６４】
支持体または導電層と、電荷発生層との間には、感光層の接着性改良、支持体からの電荷注入性改良を目的として、下引き層（中間層）を設けてもよい。
下引き層は、結着樹脂を溶剤に溶解させることによって得られる下引き層用塗布液の塗膜を形成し、この塗膜を乾燥させることによって形成することができる。
【００６５】
下引き層に用いられる樹脂としては、例えば、ポリビニルアルコール樹脂、ポリエチレンオキシド樹脂、エチルセルロース樹脂、メチルセルロース樹脂、カゼイン樹脂、ポリアミド（ナイロン６、ナイロン６６、ナイロン６１０、共重合ナイロンおよびＮ−アルコキシメチル化ナイロンなど）樹脂、ポリウレタン樹脂、アクリル樹脂、アリル樹脂、アルキッド樹脂、フェノール樹脂、エポキシ樹脂が挙げられる。
【００６６】
下引き層の膜厚は、０．０５μｍ以上４０μｍ以下であることが好ましい。
【００６７】
下引き層には、金属酸化物粒子を含有させてもよい。
下引き層に用いられる金属酸化物粒子としては、例えば、酸化チタン、酸化亜鉛、酸化スズ、酸化ジルコニウム、酸化アルミニウムからなる群より選択される少なくとも１種を含有する粒子であることが好ましい。上記の金属酸化物を含有する粒子の中でも、酸化亜鉛を含有する粒子がより好ましい。
【００６８】
金属酸化物粒子は、金属酸化物粒子の表面がシランカップリング剤などの表面処理剤で処理されている粒子であってもよい。
【００６９】
分散方法としては、例えば、ホモジナイザー、超音波分散機、ボールミル、サンドミル、ロールミル、振動ミル、アトライター、液衝突型高速分散機を用いた方法などが挙げられる。
【００７０】
下引き層には、例えば、下引き層の表面粗さの調整、または下引き層のひび割れ軽減を目的として、有機樹脂粒子や、レベリング剤を含有させてもよい。
有機樹脂粒子としては、例えば、シリコーン粒子などの疎水性有機樹脂粒子や、架橋型ポリメタクリレート樹脂（ＰＭＭＡ）粒子などの親水性有機樹脂粒子などが挙げられる。
【００７１】
下引き層には、各種添加物を含有させることができる。
添加物としては、例えば、金属、導電性物質、電子輸送性物質、金属キレート化合物、シランカップリング剤などの有機金属化合物などが挙げられる。
【００７２】
電荷発生層は、電荷発生物質を結着樹脂および溶剤とともに分散して得られる電荷発生層用塗布液を塗布して塗膜を形成し、これを乾燥させることによって形成することができる。また、電荷発生層は、電荷発生物質の蒸着膜としてもよい。
【００７３】
電荷発生層に用いられる電荷発生物質としては、例えば、アゾ顔料、フタロシアニン顔料、インジゴ顔料、ペリレン顔料、多環キノン顔料、スクワリリウム色素、チアピリリウム塩、トリフェニルメタン色素、キナクリドン顔料、アズレニウム塩顔料、シアニン染料、アントアントロン顔料、ピラントロン顔料、キサンテン色素、キノンイミン色素、スチリル色素などが挙げられる。
これら電荷発生物質は、１種のみ用いてもよく、２種以上用いてもよい。
これらの中でも、感度の観点から、オキシチタニウムフタロシアニン、クロロガリウムフタロシアニン、ヒドロキシガリウムフタロシアニンが好ましい。
ヒドロキシガリウムフタロシアニンの中でも、ＣｕＫα特性Ｘ線回折におけるブラッグ角２θの７．４°±０．３°および２８．２°±０．３°に強いピークを有する結晶形のヒドロキシガリウムフタロシアニン結晶が好ましい。
【００７４】
電荷発生層に用いられる結着樹脂としては、例えば、ポリカーボネート樹脂、ポリエステル樹脂、ブチラール樹脂、ポリビニルアセタール樹脂、アクリル樹脂、酢酸ビニル樹脂、尿素樹脂などが挙げられる。これらの中でも、ブチラール樹脂が好ましい。これらは、単独、混合または共重合体として、１種または２種以上用いることができる。
【００７５】
分散方法としては、例えば、ホモジナイザー、超音波分散機、ボールミル、サンドミル、ロールミル、アトライターを用いた方法などが挙げられる。
【００７６】
電荷発生層における電荷発生物質と結着樹脂との割合は、結着樹脂１質量部に対して電荷発生物質が０．３質量部以上１０質量部以下であることが好ましい。
【００７７】
電荷発生層には、必要に応じて、例えば、増感剤、レベリング剤、分散剤、酸化防止剤、紫外線吸収剤、可塑剤、整流性材料を含有させることもできる。
【００７８】
電荷発生層の膜厚は、０．０１μｍ以上５μｍ以下であることが好ましく、０．１μｍ以上２μｍ以下であることがより好ましい。
【００７９】
電荷発生層上には、電荷輸送層が形成される。
電荷輸送層は、電荷輸送物質および結着樹脂を溶剤に溶解させて得られる電荷輸送層用塗布液を塗布して塗膜を形成し、この塗膜を乾燥させることによって形成することができる。
【００８０】
化合物βである電荷輸送物質としては、例えば、前述したトリアリールアミン化合物、ヒドラゾン化合物、スチリル化合物、スチルベン化合物、エナミン化合物の他に、ピレン化合物、Ｎ−アルキルカルバゾール化合物、Ｎ，Ｎ−ジアルキルアニリン化合物、ジフェニルアミン化合物、トリフェニルアミン化合物、トリフェニルメタン化合物、ピラゾリン化合物、ブタジエン化合物などが挙げられる。これら電荷輸送物質は、１種のみ用いてもよく、２種以上用いてもよい。これら電荷輸送物質の中でも、前記式（Ｅ）の部分構造を有するものが電荷輸送層のクラック抑制の観点から好ましい。より好ましくは、式（Ｅ−１）〜（Ｅ−９）のいずれかで示される化合物である。
【００８１】
電荷輸送層に用いられる結着樹脂としては、上記式（Ａ）で示される構造単位を有するポリカーボネート樹脂Ａ、または、上記式（Ｂ）で示される構造単位を有するポリエステル樹脂Ｂ、つまり樹脂αであることが好ましい。また、上記樹脂αとともに、例えば、アクリル樹脂、ポリビニルカルバゾール樹脂、フェノキシ樹脂、ポリビニルブチラール樹脂、ポリスチレン樹脂、ポリビニルアセテート樹脂、ポリサルホン樹脂、ポリ塩化ビニリデン樹脂、アクリロニトリル共重合体、ポリビニルベンザール樹脂を電荷輸送層中に含有させても構わない。これらは、単独、混合または共重合体として、１種または２種以上用いることができる。
【００８２】
電荷輸送層における電荷輸送物質と結着樹脂との割合は、結着樹脂１質量部に対して電荷輸送物質が０．３質量部以上３質量部以下であることが好ましい。
【００８３】
電荷輸送層が１層である場合、その電荷輸送層の膜厚は、５μｍ以上４０μｍ以下であることが好ましく、８μｍ以上４０μｍ以下であることがより好ましい。電荷輸送層を積層構成とした場合、支持体側の電荷輸送層の膜厚は、５μｍ以上３０μｍ以下であることが好ましく、表面側の電荷輸送層の膜厚は、１μｍ以上１０μｍ以下であることが好ましい。
【００８４】
電荷輸送層用塗布液に用いられる溶剤は、上述した化合物γであるメトキシベンゼン（アニソール）のほか、アルコール系溶剤、スルホキシド溶剤、ケトン系溶剤、エーテル系溶剤、エステル系溶剤などが挙げられる。具体的にはキシレン、トルエン、テトラヒドロフランが挙げられる。
【００８５】
本発明の電子写真感光体の電荷輸送層は、化合物δを含有する。
電荷輸送層には、必要に応じて、例えば酸化防止剤、紫外線吸収剤、可塑剤、レベリング剤、有機粒子、無機粒子を化合物δとともに含有させてもよい。
酸化防止剤としては、例えば、ヒンダードフェノール系酸化防止剤、ヒンダードアミン系耐光安定剤、硫黄原子含有酸化防止剤、リン原子含有酸化防止剤などが挙げられる。
有機粒子としては、例えば、フッ素原子含有樹脂粒子、ポリスチレン粒子、ポリエチレン樹脂粒子のような樹脂粒子などが挙げられる。
無機粒子としては、例えば、シリカ、アルミナのような金属酸化物などの粒子が挙げられる。
【００８６】
電子写真感光体の耐摩耗性やクリーニング性の向上を目的として、電荷輸送層上に保護層を形成してもよい。
保護層は、結着樹脂を溶剤に溶解させて得られる保護層用塗布液の塗膜を形成し、塗膜を乾燥させることによって形成することができる。
【００８７】
保護層に用いられる結着樹脂としては、例えば、ポリビニルブチラール樹脂、ポリエステル樹脂、ポリカーボネート樹脂、ポリアミド樹脂、ポリイミド樹脂、ポリウレタン樹脂、フェノール樹脂などが挙げられる。
【００８８】
また、保護層は、重合性のモノマーあるいはオリゴマーを溶剤に溶解させて得られる保護層用塗布液の塗膜を形成し、塗膜を架橋または重合反応を用いて硬化（重合）させて保護層を形成してもよい。
重合性のモノマーあるいはオリゴマーとしては、例えば、アクリロイルオキシ基やメタクリロイルオキシ基やスチリル基などの連鎖重合性官能基を有する化合物や、ヒドロキシ基、アルコキシシリル基、イソシアネート基、エポキシ基などの逐次重合性官能基を有する化合物が挙げられる。
硬化させる反応としては、例えば、ラジカル重合、イオン重合、熱重合、光重合、放射線重合（電子線重合）、プラズマＣＶＤ法、光ＣＶＤ法などが挙げられる。
【００８９】
また、保護層には、導電性粒子や電荷輸送物質を含有させてもよい。
導電性粒子としては、例えば、上述の導電層に用いられる導電性顔料を用いることができる。電荷輸送物質としては、例えば、上述の電荷輸送層に用いられる電荷輸送物質を用いることができる。
【００９０】
また、耐摩耗性と電荷輸送能力の両立の観点から、重合性官能基を有する電荷輸送物質を用いることがより好ましい。重合性官能基としてはアクリロイルオキシ基が好ましい。また、同一分子内に重合性官能基を２つ以上有する電荷輸送物質が好ましい。
【００９１】
また、電子写真感光体の表面層（電荷輸送層または保護層）には、有機樹脂粒子や無機粒子を含有させてもよい。
有機樹脂粒子としては、例えば、フッ素原子含有樹脂粒子、アクリル樹脂粒子などが挙げられる。
無機粒子としては、アルミナ、シリカ、チタニアなどの粒子が挙げられる。
また、電子写真感光体の表面層（電荷輸送層または保護層）には、導電性粒子、酸化防止剤、紫外線吸収剤、可塑剤、レベリング剤などを含有させてもよい。
【００９２】
保護層の膜厚は、０．１μｍ以上３０μｍ以下であることが好ましく、１μｍ以上１０μｍ以下であることがより好ましい。
【００９３】
上記各層の塗布液を塗布する方法としては、例えば、浸漬塗布法（浸漬コーティング法）、スプレーコーティング法、スピンナーコーティング法、ローラーコーティング法、マイヤーバーコーティング法、ブレードコーティング法などが挙げられる。
【００９４】
〈プロセスカートリッジおよび電子写真装置の構成〉
図１に、本発明の電子写真感光体を有するプロセスカートリッジを備えた電子写真装置の例を示す。
【００９５】
図１において、円筒状の電子写真感光体１は、軸２を中心に矢印方向（時計回り方向）に所定の周速度（プロセススピード）をもって回転駆動される。電子写真感光体１の表面は、回転過程において、帯電手段３（例えば、帯電ローラーなど）により、正または負の所定電位に均一に帯電される。次いで、帯電された電子写真感光体１の表面には、露光手段（画像露光手段）（不図示）から露光光（画像露光光）４が照射され、目的の画像情報に対応した静電潜像が形成されていく。露光光４は、例えば、スリット露光やレーザービーム走査露光などの露光手段から出力される、目的の画像情報の時系列電気デジタル画像信号に対応して強度変調された光である。
【００９６】
電子写真感光体１の表面に形成された静電潜像は、現像手段５内に収容された現像剤（トナー）で現像（正規現像または反転現像）され、電子写真感光体の表面にはトナー像が形成される。電子写真感光体１の表面に形成されたトナー像は、転写手段（例えば、転写ローラーなど）６からの転写バイアスによって、転写材Ｐ上に転写されていく。このとき、転写材Ｐは、転写材供給手段（不図示）から電子写真感光体１の回転と同期して取り出されて、電子写真感光体１と転写手段６との間（当接部）に給送される。また、転写手段には、トナーの保有電荷とは逆極性のバイアス電圧がバイアス電源（不図示）から印加される。
【００９７】
トナー像が転写された転写材Ｐは、電子写真感光体１の表面から分離されて、定着手段８へ搬送されて、トナー像の定着処理を受け、画像形成物（プリント、コピー）として電子写真装置１の外へプリントアウトされる。
【００９８】
トナー像が転写材Ｐに転写された後の電子写真感光体１の表面は、クリーニング手段７により、転写残りの現像剤（転写残トナー）などの付着物の除去を受けて清浄される。
【００９９】
さらに、電子写真感光体１の表面には、前露光手段（不図示）からの前露光光が照射され、除電処理されて電荷がキャンセルされた後、繰り返し画像形成に使用される。なお、図１に示すように、帯電手段３が帯電ローラーなどを用いた接触帯電手段である場合は、前露光手段は必ずしも必要ではない。
【０１００】
本発明においては、上述の電子写真感光体１、帯電手段３、露光手段（不図示）、現像手段５、転写手段６およびクリーニング手段７などの構成要素のうち、電子写真感光体１を含む複数の構成要素を容器に納めて一体に支持してプロセスカートリッジを形成してもよい。このプロセスカートリッジを電子写真装置本体に対して着脱自在に構成することができる。例えば、電子写真感光体１と、帯電手段３、現像手段５およびクリーニング手段７から選択される少なくとも１つとを一体に支持してカートリッジ化する。そして、電子写真装置本体のレールなどの案内手段１０を用いて電子写真装置本体に着脱自在なプロセスカートリッジ９とすることができる。
【０１０１】
露光光４は、電子写真装置が複写機である場合には、原稿からの反射光や透過光であってもよい。または、センサで原稿を読み取り、信号化し、この信号に従って行われるレーザービームの走査、ＬＥＤアレイの駆動もしくは液晶シャッターアレイの駆動などにより放射される光が露光光４であってもよい。
【実施例】
【０１０２】
以下、具体的な実施例を挙げて、本発明をより詳細に説明する。なお、電子写真感光体を、以下単に「感光体」とも表記する。
【０１０３】
・電子写真感光体の製造例
（感光体１の製造例）
直径３０ｍｍ、長さ３５７．５ｍｍのアルミニウムシリンダーを支持体（円筒状の導電性支持体）とした。
【０１０４】
次に、酸化スズで被覆されている硫酸バリウム粒子（商品名：パストランＰＣ１、三井金属鉱業（株）製）６０質量部、酸化チタン粒子（商品名：ＴＩＴＡＮＩＸ  ＪＲ、テイカ（株）製）１５質量部、レゾール型フェノール樹脂（商品名：フェノライト  Ｊ−３２５、ＤＩＣ（株）（旧名：大日本インキ化学工業（株））製、固形分７０質量％）４３質量部、シリコーンオイル（商品名：ＳＨ２８ＰＡ、東レ・ダウコーニング（株）（旧名：東レ・シリコーン（株）製））０．０１５質量部、シリコーン樹脂粒子（商品名：トスパール１２０、モメンティブ・パフォーマンス・マテリアルズ社（旧名：東芝シリコーン（株）製））３．６質量部、２−メトキシ−１−プロパノール５０質量部、および、メタノール５０質量部を、ボールミルに入れ、２０時間分散処理することによって、導電層用塗布液を調製した。この導電層用塗布液を支持体上に浸漬塗布し、得られた塗膜を１時間１４０℃で加熱し、硬化させることによって、膜厚１５μｍの導電層を形成した。
【０１０５】
次に、共重合ナイロン（商品名：アミランＣＭ８０００、東レ（株）製）１０質量部およびメトキシメチル化６ナイロン樹脂（商品名：トレジンＥＦ−３０Ｔ、ナガセケムテックス（株）製）３０質量部を、メタノール４００質量部／ｎ−ブタノール２００質量部の混合溶剤に溶解させることによって、下引き層用塗布液を調製した。この下引き層用塗布液を導電層上に浸漬塗布し、得られた塗膜を３０分間１００℃で乾燥させることによって、膜厚０．４５μｍの下引き層を形成した。
【０１０６】
次に、ＣｕＫα特性Ｘ線回折におけるブラッグ角２θ±０．２°の７．４°および２８．２°に強いピークを有する結晶形のヒドロキシガリウムフタロシアニン結晶（電荷発生物質）２０質量部、下記構造式（１）で示されるカリックスアレーン化合物０．２質量部、ポリビニルブチラール（商品名：エスレックＢＸ−１、積水化学工業（株）製）１０質量部、および、シクロヘキサノン６００質量部を、直径１ｍｍガラスビーズを用いたサンドミルに入れ、４時間分散処理した後、酢酸エチル７００質量部を加えることによって、電荷発生層用塗布液を調製した。この電荷発生層用塗布液を下引き層上に浸漬塗布し、得られた塗膜を１５分間８０℃で乾燥させることによって、膜厚０．１７μｍの電荷発生層を形成した。
【０１０７】
【化１１】
0006681229.tif 000013
【０１０８】
次に、上記構造式（Ｅ−１）で示される化合物（電荷輸送物質（正孔輸送性化合物））７．２質量部、上記構造式（Ｅ−２）で示される化合物（電荷輸送物質（正孔輸送性化合物））０．８質量部、および、前述の樹脂Ｂ２（段落［００３６］表１参照）を１０質量部、２−メトキシトルエン０．２質量部、メトキシベンゼン４８質量部、ジメトキシメタン（メチラール）３５質量部を混合し、電荷輸送層用塗布液とした。
【０１０９】
この電荷輸送層用塗布液を電荷発生層上に浸漬塗布し、得られた塗膜を６０分間１２０℃で乾燥させることによって、膜厚３０μｍの電荷輸送層を形成した。
以上のようにして電荷輸送層が表面層である電子写真感光体を作製した。
【０１１０】
作製した電子写真感光体から上記したサイズの試料片を切り出し、ガスクロマトグラフィを用いて上述の方法でメトキシベンゼン（化合物γ）の含有量Ｗγおよび２−メトキシトルエン（化合物δ）の含有量Ｗδを測定した。メトキシベンゼンは０．６質量％、２−メトキシトルエン（化合物δ）は０．２質量％であった。電荷輸送層用塗布液の処方の詳細および製造条件を表２に示す。得られた電子写真感光体を「感光体１」とする。また、含有量Ｗγ，Ｗδの測定結果および電荷輸送層の膜厚を表６に示す。
【０１１１】
（感光体２〜４の製造例）
感光体１の製造例において化合物γの添加量（含有量）および化合物δの種類、化合物δの添加量（含有量）を表２に示したように変更した以外は、感光体１の製造例と同様にして電子写真感光体を作製した。電荷輸送層用塗布液の処方の詳細および製造条件を表２に示す。得られた電子写真感光体を「感光体２〜４」とする。また、含有量Ｗγ，Ｗδの測定結果および電荷輸送層の膜厚を表６に示す。
【０１１２】
（感光体５〜６の製造例）
感光体１の製造例において樹脂αの種類を表２に示したように変更した以外は、感光体１の製造例と同様にして電子写真感光体を作製した。電荷輸送層用塗布液の処方の詳細および製造条件を表２に示す。得られた電子写真感光体を「感光体５〜６」とする。また、含有量Ｗγ，Ｗδの測定結果および電荷輸送層の膜厚を表６に示す。
【０１１３】
（感光体７〜２５の製造例）
感光体１の製造例において化合物γの添加量（含有量）、化合物δの添加量（含有量）、その他の溶剤の量、および、乾燥温度、乾燥時間を表２に示すように変更した以外は、感光体１の製造例と同様にして電子写真感光体を作製した。電荷輸送層用塗布液の処方の詳細および製造条件を表２に示す。得られた電子写真感光体を「感光体７〜２５」とする。また、含有量Ｗγ，Ｗδの測定結果および電荷輸送層の膜厚を表６に示す。
【０１１４】
（感光体２６〜２８の製造例）
感光体１の製造例において樹脂αの種類、化合物γの添加量（含有量）、化合物δの添加量（含有量）、その他の溶剤の量、および、乾燥時間を表２に示すように変更した以外は、感光体１の製造例と同様にして電子写真感光体を作製した。電荷輸送層用塗布液の処方の詳細および製造条件を表２に示す。得られた電子写真感光体を「感光体２６〜２８」とする。また、含有量Ｗγおよび含有量Ｗδの測定結果ならびに電荷輸送層の膜厚を表６に示す。
【０１１５】
（感光体２９〜３４の製造例）
感光体１の製造例において、化合物βの添加量（含有量）、化合物βの質量比、化合物γの添加量（含有量）、化合物δの種類、化合物δの添加量（含有量）、その他の溶剤の量、および、乾燥時間を表２に示すように変更した以外は、感光体１の製造例と同様にして電子写真感光体を作製した。電荷輸送層用塗布液の処方の詳細および製造条件を表２に示す。得られた電子写真感光体を「感光体２９〜３４」とする。また、含有量Ｗγ，Ｗδの測定結果および電荷輸送層の膜厚を表６に示す。
【０１１６】
（感光体３５の製造例）
感光体１の製造例において、メチラールをテトラヒドロフラン（ＴＨＦ）に変更した以外は、感光体１の製造例と同様にして電子写真感光体を作製した。電荷輸送層用塗布液の処方の詳細および製造条件を表２に示す。得られた電子写真感光体を「感光体３５」とする。また、含有量Ｗγ，Ｗδの測定結果および電荷輸送層の膜厚を表６に示す。
【０１１７】
（感光体３６の製造例）
感光体２７の製造例において、メチラールをテトラヒドロフラン（ＴＨＦ）に変更した以外は、感光体２７の製造例と同様にして電子写真感光体を作製した。電荷輸送層用塗布液の処方の詳細および製造条件を表２に示す。得られた電子写真感光体を「感光体３６」とする。また、含有量Ｗγ，Ｗδの測定結果および電荷輸送層の膜厚を表６に示す。
【０１１８】
（感光体３７〜３８の製造例）
感光体１の製造例において、化合物γの添加量（含有量）、化合物δの種類、化合物δの添加量（含有量）、その他の溶剤の量、ならびに乾燥温度および乾燥時間を表２に示すように変更した以外は、感光体１の製造例と同様にして電子写真感光体を作製した。電荷輸送層用塗布液の処方の詳細および製造条件を表２に示す。得られた電子写真感光体を「感光体３７〜３８」とする。また、含有量Ｗγ，Ｗδの測定結果および電荷輸送層の膜厚を表６に示す。
【０１１９】
【表２】
0006681229.tif 000014
【０１２０】
（感光体１０１〜１０５の製造例）
感光体１の製造例において、化合物βの種類、化合物βの添加量（含有量）、化合物βの質量比、化合物γの添加量（含有量）、化合物δの添加量（含有量）を表３に示すように変更した以外は、感光体１の製造例と同様にして電子写真感光体を作製した。電荷輸送層用塗布液の処方の詳細および製造条件を表３に示す。得られた電子写真感光体を「感光体１０１〜１０５」とする。また、含有量Ｗγ，Ｗδの測定結果および電荷輸送層の膜厚を表７に示す。
【０１２１】
（感光体１０６〜１０９の製造例）
感光体１の製造例において、樹脂αの種類、化合物βの種類、化合物βの質量比、化合物γの添加量（含有量）を表３に示すように変更した以外は、感光体１の製造例と同様にして電子写真感光体を作製した。電荷輸送層用塗布液の処方の詳細および製造条件を表３に示す。得られた電子写真感光体を「感光体１０６〜１０９」とする。また、含有量Ｗγ，Ｗδの測定結果および電荷輸送層の膜厚を表７に示す。
【０１２２】
（感光体１１０〜１１１の製造例）
感光体１の製造例において、化合物βの種類、化合物βの質量比、化合物γの添加量（含有量）、化合物δの添加量（含有量）、その他の溶剤の量、および、乾燥時間を表３に示すように変更した以外は、感光体１の製造例と同様にして電子写真感光体を作製した。電荷輸送層用塗布液の処方の詳細および製造条件を表３に示す。得られた電子写真感光体を「感光体１１０〜１１１」とする。また、含有量Ｗγおよび含有量Ｗδの測定結果および電荷輸送層の膜厚を表７に示す。
【０１２３】
【表３】
0006681229.tif 000015
【０１２４】
（感光体２０１〜２０５の製造例）
感光体１の製造例において、樹脂αの種類、化合物βの質量比、化合物γの添加量（含有量）、化合物δの添加量（含有量）を表４に示すように変更した以外は、感光体１の製造例と同様にして電子写真感光体を作製した。電荷輸送層用塗布液の処方の詳細および製造条件を表４に示す。得られた電子写真感光体を「感光体２０１〜２０５」とする。また、含有量Ｗγ，Ｗδの測定結果および電荷輸送層の膜厚を表８に示す。
【０１２５】
【表４】
0006681229.tif 000016
【０１２６】
（感光体１００１〜１００３の製造例）
感光体１の製造例において化合物γの添加量（含有量）、化合物δの種類、化合物δの添加量（含有量）、および、乾燥時間を表５に示すように変更した以外は、感光体１の製造例と同様にして電子写真感光体を作製した。電荷輸送層用塗布液の処方の詳細および製造条件を表５に示す。得られた電子写真感光体を「感光体１００１〜１００３」とする。また、含有量Ｗγ，Ｗδの測定結果および電荷輸送層の膜厚を表９に示す。
【０１２７】
【表５】
0006681229.tif 000017
【０１２８】
・電子写真感光体の実機評価
（実施例１）
〈初期画像評価〉
作製した感光体１を、評価装置であるキヤノン（株）製の電子写真装置（複合機）（商品名：ｉＲ−ＡＤＶ  Ｃ５２５５）の改造機のシアンステーションに装着し、以下のように試験および評価を行った。
まず、温度２３℃／湿度５０％ＲＨ環境下で、電子写真感光体の暗部電位（Ｖｄ）が−７００Ｖ、明部電位（Ｖｌ）が−２００Ｖになるように帯電装置および画像露光装置の条件を設定し、電子写真感光体の初期電位を調整した。
次に、シアン濃度３０％のスクリーン画像をハーフトーン画像として出力し、画像欠陥がないことを確認した。
【０１２９】
〈電位変動評価〉
電子写真感光体の表面電位（暗部電位および明部電位）の測定は上記評価装置のカートリジを改造し、電子写真感光体の端部から１７８ｍｍ位置（およそ中央部）に電位測定用プローブが位置するように固定された冶具と現像機とを交換して現像位置で行った。電子写真感光体の非露光部の暗部電位が−７００Ｖになるように印加バイアスを設定し、レーザー光（０．２６μＪ／ｃｍ２）を照射して暗部電位から光減衰させた明部電位（表中の初期明部電位）を測定した。また、Ａ４サイズの普通紙を用い、連続して画像出力を２０００枚行い、その後の明部電位（表中の耐久後明部電位）を測定した。さらに画像出力後の明部電位と画像出力前の明部電位との差をΔとして算出した。結果を表６に示す。
【０１３０】
〈保存性評価〉
電子写真感光体の保存性試験は以下のように試験および評価を行った。
まず、電子写真感光体を温度５０℃／湿度９５％ＲＨの環境下で３０日間保管する。その後２３℃／５０％ＲＨで３０日間保管を行った後、上記評価機を用いて初期画像と同様にシアン濃度３０％のスクリーン画像をハーフトーン画像として出力し、下記のように画像欠陥がないことを確認した。
その後、感光体の表面を顕微鏡により観察し、電荷輸送物質の析出および電荷輸送層のクラックが生じていないことを確認した。結果を表６に示す。
【０１３１】
Ａ：保存性試験後の画像に欠陥がなく、感光体表面を観察しても電荷輸送物質の析出を確認することができない。
Ｂ：保存性試験後の画像に欠陥がないが、感光体表面を観察すると電荷輸送物質の析出と思われる状況を確認できる。
Ｃ：保存性試験後の画像に欠陥がないが、感光体表面を観察すると一部電荷輸送物質の析出が確認できるが、電荷輸送層のクラックは生じていない。
Ｄ：保存性試験後の画像に欠陥がないが、感光体表面を観察すると電荷輸送物質の析出が確認される。電荷輸送層にわずかにクラックのようなものがみられることはあるがクラックであるかどうかの確認はできない。
Ｅ：保存性試験後の画像に黒ポチなどの画像欠陥が顕著に生じ、感光体表面を観察すると電荷輸送物質の析出およびクラックが確認できる。
【０１３２】
（実施例２〜３８）
実施例１において感光体１を感光体２〜３８に変更した以外は、実施例１と同様にして評価を行った。結果を表６に示す。
【０１３３】
（実施例１０１〜１１１）
実施例１において感光体１を感光体１０１〜１１１に変更し、電位評価を行わなかった以外は、実施例１と同様にして評価を行った。結果を表７に示す。
【０１３４】
（実施例２０１〜２０５）
実施例１において感光体１を感光体２０１〜２０５に変更した以外は、実施例１と同様にして評価を行った。結果を表８に示す。
【０１３５】
（比較例１〜３）
実施例１において感光体１を感光体１００１〜１００３に変更した以外は、実施例１と同様にして評価を行った。結果を表９に示す。
【０１３６】
【表６】
0006681229.tif 000018
【０１３７】
【表７】
0006681229.tif 000019
【０１３８】
【表８】
0006681229.tif 000020
【０１３９】
【表９】
0006681229.tif 000021
【図１】
0006681229.tif 000024